상기 다가 의 우레탄 ( 메타 ) 아크릴 레이트 의 예 로서 는 , 분자 구조 중 에 우레탄 구조 를 2 개 이상 갖 는 ( 메타 ) 아크릴 등량 이 100 이상 600 미만 의 다 관능 의 우레탄 ( 메타 ) 아크릴 레이트 단량체 이 다 . 그 중 에서 도 , 특히 , 경화 체 수지 의 내광 성 의 관점 에서 , 그 분자 구조 중 에 방향 환 을 갖 지 않 는 , 무 황변 타입 의 것 이 바람직 하 다 . 구체 적 으로 는 , 예 를 들 면 , 헥사 메틸렌 디 이 소시아 네이트 , 이 소포 론 디이 소시아 네이트 , 리신 이 소시아 네이트 , 2 , 2 , 4 - 헥사 메틸렌 디 이 소시아 네이트 , 다 이 머 산디 이 소시아 네이트 , 이소프로필 리덴 비스 - 4 - 시클 로 헥 실 이 소시아 네이트 , 디시 클 로 헥 실 메탄 디 이 소시아 네이트 , 노르 보르 넨 디이 소시아 네이트 또는 메틸 시클로헥산 디 이 소시아 네이트 와 , 탄 소수 2 ∼ 4 의 에틸렌옥사이드 , 프로필렌 옥사이드 , 헥사 메틸렌 옥사이드 의 반복 단위 를 갖 는 폴리 알킬렌 글리콜 , 혹은 폴리 카프 로 락톤 디 올 등 의 폴리에스테르 디 올 , 폴리카보네이트 디 올 , 폴리부타디엔 디 올 등 의 저 분자 의 다 관능 폴리 올 , 또는 펜타에리트리톨 , 에틸렌글리콜 , 프로필렌글리콜 , 1 , 3 - 프로 판디 올 , 1 , 4 - 부탄 디 올 , 1 , 5 - 펜탄 디 올 , 1 , 6 - 헥 산디 올 , 1 , 9 - 노난 디 올 , 1 , 8 - 노난 디 올 , 네오 펜틸 글리콜 , 디 에틸렌글리콜 , 디 프로필렌글리콜 , 1 , 4 - 시클로헥산 디 올 , 1 , 4 - 시클로헥산 디 메탄올 , 글리세린 , 트리 메틸 올 프로판 , 펜타에리트리톨 등 공지 의 저 분자량 의 디 올 류 를 반응 시켜 우레탄 프리 폴리머 로 한 것 을 , 2 - 히드록시 ( 메타 ) 아크릴 레이트 로 더 반응 시킨 반응 혼합물 이 거나 , 또는 상기 디 이 소시아 네이트 를 2 - 히드록시 ( 메타 ) 아크릴 레이트 와 직접 반응 시킨 반응 혼합물 로서 , 그 분자량 이 400 이상 2 , 500 미 만 , 보다 바람직 하 게 는 400 이상 1 , 300 미만 의 범위 인 우레탄 ( 메타 ) 아크릴 레이트 단량체 를 들 수 있 다 . 또한 , ( 메타 ) 아크릴 레이트 의 관능 기수 로서 는 , 예 를 들 면 2 ∼ 15 가 바람직 하 다 . 관능 기수 가 많 은 경우 , 얻 어 지 는 포토크로믹 경화 체가 부서지 기 쉽 게 되 는 경우 도 생기 기 때문 에 , 관능 기수 가 , 2 개 인 우레탄 디 ( 메타 ) 아크릴 레이트 단량체 가 바람직 하 다 . 우레탄 ( 메타 ) 아크릴 레이트 단량체 가 2 관능 인 경우 에 있 어서 는 , ( 메타 ) 아크릴 등량 은 , 200 이상 600 미만 인 것 이 , 기계 적 특성 을 향상 시키 는 효과 가 크 기 때문 에 특히 바람직 하 다 . 우레탄 ( 메타 ) 아크릴 레이트 단량체 를 구체 적 으로 예시 하 면 , 다 관능 의 것 으로서 는 , U - 4 HA ( 분자량 596 , 관능 기수 4 ) , U - 6 HA ( 분자량 1019 , 관능 기수 6 ) , U - 6 LPA ( 분자량 818 , 관능 기수 6 ) , U - 15 HA ( 분자량 2 , 300 , 관능 기수 15 ) , 2 관능 의 것 으로서 는 , U - 2 PPA ( 분자량 482 ) , UA - 122 P ( 분자량 1 , 100 ) , U - 122 P ( 분자량 1 , 100 ) ( 어느 것 도 신 나카무라 가 가 쿠 고교 ( 주 ) 제 ) , EB 4858 ( 분자량 454 ) ( 다이 셀 - UCB 사 ) 을 들 수 있 다 .